(57)【要約】【課題】  可塑剤を含まなくても、優れた低温成膜性と接着強度とを備え、低温で多孔質材上に成膜した際でも透明な皮膜を形成できる酢酸ビニル樹脂系エマルジョンを得る。【解決手段】  酢酸ビニル樹脂系エマルジョンは、エチレン−酢酸ビニル共重合樹脂系エマルジョン中で、酢酸ビニルをシード重合して得られる酢酸ビニル樹脂系エマルジョンであって、エチレン−酢酸ビニル共重合樹脂系エマルジョン中で、酢酸ビニルをシード重合した後、さらに、エチレン−酢酸ビニル共重合樹脂系エマルジョンが添加されており、且つ、酢酸ビニルのシード重合の際に用いられるエチレン−酢酸ビニル共重合樹脂系エマルジョンの割合が、酢酸ビニルのシード重合の際に用いられるエチレン−酢酸ビニル共重合樹脂系エマルジョン、および酢酸ビニルのシード重合後に添加されるエチレン−酢酸ビニル共重合樹脂系エマルジョンの総量に対して、２０〜８０質量％であることを特徴とする。【選択図】    なし【特許請求の範囲】
【請求項１】
エチレン−酢酸ビニル共重合樹脂系エマルジョン中で、酢酸ビニルをシード重合して得られる酢酸ビニル樹脂系エマルジョンであって、エチレン−酢酸ビニル共重合樹脂系エマルジョン中で、酢酸ビニルをシード重合した後、さらに、エチレン−酢酸ビニル共重合樹脂系エマルジョンが添加されており、且つ、酢酸ビニルのシード重合の際に用いられるエチレン−酢酸ビニル共重合樹脂系エマルジョンの割合（固形分）が、酢酸ビニルのシード重合の際に用いられるエチレン−酢酸ビニル共重合樹脂系エマルジョン、および酢酸ビニルのシード重合後に添加されるエチレン−酢酸ビニル共重合樹脂系エマルジョンの総量（固形分）に対して、２０〜８０質量％であることを特徴とする酢酸ビニル樹脂系エマルジョン。
【請求項２】
エチレン−酢酸ビニル共重合樹脂系エマルジョンにおけるエチレン−酢酸ビニル共重合樹脂が、エチレン含有量が５〜６０質量％のエチレン−酢酸ビニル共重合樹脂である請求項１記載の酢酸ビニル樹脂系エマルジョン。
【請求項３】
シード重合のモノマー成分として、さらに、酢酸ビニル以外の重合性不飽和単量体が用いられている請求項１又は２記載の酢酸ビニル樹脂系エマルジョン。
【請求項４】
酢酸ビニルのシード重合の際に用いられるエチレン−酢酸ビニル共重合樹脂系エマルジョン、および酢酸ビニルのシード重合後に添加されるエチレン−酢酸ビニル共重合樹脂系エマルジョンの総量（固形分）が、エチレン−酢酸ビニル共重合樹脂系エマルジョン中で、酢酸ビニルをシード重合して、酢酸ビニル樹脂系エマルジョンを得た後、さらに、エチレン−酢酸ビニル共重合樹脂系エマルジョンが添加された酢酸ビニル樹脂系エマルジョン中の全樹脂分（全固形分）に対して１０〜６０質量％となる量である請求項１〜３の何れかの項に記載の酢酸ビニル樹脂系エマルジョン。
【請求項５】
請求項１〜４の何れかの項に記載の酢酸ビニル樹脂系エマルジョンを製造する方法であって、下記の工程（Ａ）〜（Ｂ）を具備することを特徴とする酢酸ビニル樹脂系エマルジョンの製造方法。
工程（Ａ）：エチレン−酢酸ビニル共重合樹脂系エマルジョン中で、酢酸ビニルをシード重合する工程
工程（Ｂ）：酢酸ビニルをシード重合した後、さらに、エチレン−酢酸ビニル共重合樹脂系エマルジョンを添加する工程
【発明の詳細な説明】
【技術分野】
【０００１】
本発明は、接着剤、塗料ベース、コーティング剤などとして有用な酢酸ビニル樹脂系エマルジョン、前記酢酸ビニル樹脂系エマルジョンを含有する水性接着剤、及び前記酢酸ビニル樹脂系エマルジョンの製造方法に関する。
【背景技術】
【０００２】
従来、酢酸ビニル樹脂系エマルジョンは、木工用、紙加工用、繊維加工用等の接着剤や塗料ベースやコーティング剤などに幅広く使用されている。しかし、そのままでは最低造膜温度が高いため、多くの場合、揮発性を有する可塑剤、有機溶剤などの成膜助剤を添加する必要がある。前記可塑剤としてフタル酸エステル類などが使用されるが、昨今の環境問題の高まりから、フタル酸エステル類が環境に対して好ましくないとの指摘もあり、安全性の高い可塑剤などへの代替が検討されている。しかし、可塑剤は本質的にＶＯＣ成分（Volatile  Organic  Compounds；揮発性有機化合物）であり、特に、住宅関連に使用される接着剤では、ＶＯＣ成分が新築病（シックハウス症候群）の原因物質ではないかとの見方もある。このように、環境負荷の少ない水性接着剤であっても、可塑剤に起因するＶＯＣ問題が指摘されるようになっている。そこで、可塑剤を含まない酢酸ビニル樹脂系エマルジョン系接着剤が検討されている。
【０００３】
例えば、エチレン含有量が１５〜３５質量％であるエチレン酢酸ビニル共重合体系樹脂エマルジョンに酢酸ビニルをシード重合してなる酢酸ビニル樹脂系エマルジョンを含む木工用接着剤が提案されている（特許文献１参照）。また、エチレン−酢酸ビニル共重合体樹脂系エマルジョン中で酢酸ビニルをシード重合して酢酸ビニル樹脂系エマルジョンを製造する方法において、酢酸ビニルを系内に添加しつつ行うシード重合を行う工程と、前記工程の前工程又は後工程として、酢酸ビニル以外の重合性不飽和単量体を系内に添加するか、又は前記工程中に酢酸ビニル以外の重合性不飽和単量体を前記酢酸ビニルとは独立して系内に添加する工程とを含む酢酸ビニル樹脂系エマルジョンの製造方法が提案されている（特許文献２及び３参照）。
【０００４】
これらの製造方法で得られる酢酸ビニル樹脂系エマルジョンは、低温養生時における低温接着強さが改善されており、また、常温（２３℃程度）で成膜させると、透明な皮膜が得られる。特に、ＪＩＳ  Ｋ６８０４に準じて測定された低温成膜性は、良好であり、この測定方法では、透明な皮膜が形成されている。
【０００５】
さらにまた、酢酸ビニルをシード重合して得られる酢酸ビニル樹脂系エマルジョンを製造する方法として、エチレン−酢酸ビニル共重合体エマルジョン中の前記共重合体をシードとして、ポリビニルアルコールの保護コロイドの存在下で、酢酸ビニルモノマーを滴下してシード重合する酢酸ビニル樹脂系エマルジョンの製造方法において、重合すべき酢酸ビニルモノマーの内の３〜１５質量％、及び重合開始剤の規定量の内の１５〜３０質量％を、前記滴下前に一時添加する酢酸ビニル樹脂系エマルジョンの製造方法（特許文献４参照）や、ポリビニルアルコール系樹脂を保護コロイドとして用い、酢酸ビニルモノマーおよびアクリル酸系モノマーを用いたコアシェル型エマルジョン重合を行うに際して、酢酸ビニルモノマーを用いてコア部のエマルジョン重合を行い、続いて酢酸ビニルモノマーおよびアクリル酸系モノマーの混合物を用いてシェル部のエマルジョン重合を行う酢酸ビニル系樹脂エマルジョンの製造方法（特許文献５参照）なども提案されている。
【０００６】
さらに、固形分に対して２〜１２質量％のポリビニルアルコールを含み、可塑剤を含まないか、固形分に対して５質量％以下の可塑剤を含むポリ酢酸ビニル系エマルジョンに、ポリ酢酸ビニル系エマルジョン以外の水性ラテックス類を含有させてなる接着剤組成物が提案されている（特許文献６参照）。このように、酢酸ビニル樹脂系エマルジョンに、水性ラテックス類を配合した接着剤は、酢酸ビニル樹脂系エマルジョンが、エチレン−酢酸ビニル共重合体系樹脂エマルジョン中でシード重合されたものではないので、低温養生時における低温接着強さが低く、また成膜性も低く、特にＪＩＳ  Ｋ６８０４に準じて測定された低温成膜性が低い。
【０００７】
なお、酢酸ビニル樹脂系エマルジョンにガラス転移点が−１０℃以下のエチレン・酢酸ビニル共重合系樹脂エマルジョンを配合した接着剤組成物や、酢酸ビニル樹脂系エマルジョンと、造膜温度が０℃以下のアクリル系共重合樹脂エマルジョンとが混合されている接着剤組成物も提案されている（特許文献７〜特許文献８参照）が、これらの接着剤又はエマルジョンは、接着強さ、耐水性、耐熱性が必ずしも十分でない。
【０００８】
【特許文献１】特開平１１−９２７３４号公報
【特許文献２】特開２０００−２３９３０７号公報
【特許文献３】特開２０００−３０２８０９号公報
【特許文献４】特開２００１−１３１２０６号公報
【特許文献５】特開２００１−３０２７０９号公報
【特許文献６】特開平１１−２７９５０７号公報
【特許文献７】特開２００１−２９４８３３号公報
【特許文献８】特開２００３−１７６４６８号公報
【発明の開示】
【発明が解決しようとする課題】
【０００９】
しかしながら、エチレン−酢酸ビニル共重合体樹脂系エマルジョン中で酢酸ビニルをシード重合して得られる酢酸ビニル樹脂系エマルジョンを含有する水性接着剤を、金属材やガラス材等の非多孔質材（非多孔質板）上に、低温（例えば、５℃以下）で塗布し乾燥して成膜した際の低温成膜性（例えば、ＪＩＳ  Ｋ６８０４に準じて測定された低温成膜性）は、前述のように、良好であり、透明な皮膜が形成されるが、木材等の多孔質材（多孔質板）上に、低温（例えば、５℃以下）で塗布し乾燥して成膜した際には、白濁して透明な皮膜が形成されず、形成された皮膜は半透明乃至不透明な皮膜となっている。そのため、低温成膜性について、ＪＩＳによる基準は満足していても、実際の作業環境では、不具合が生じている。従って、このような酢酸ビニル樹脂系エマルジョンを接着剤として利用する際には、低温で成膜された接着層は半透明乃至不透明となる場合があり、その場合、接着層が目立ってしまい、商品価値が低下する。もちろん、塗料ベースやコーティング剤においては、皮膜が半透明乃至不透明であることは不適当である。
【００１０】
なお、低温において非多孔質材上で成膜する場合、酢酸ビニル樹脂系エマルジョンの水分は、非多孔質材には吸収又は浸透されないので、揮発のみにより減少していくことにより、ゆっくり乾燥して皮膜が形成され、そのため、十分にエマルジョン粒子間の融着が生じて、透明な皮膜が形成されると思われる。一方、低温において多孔質材上で成膜する場合、酢酸ビニル樹脂系エマルジョンの水分は、揮発とともに、多孔質材にも吸収又は浸透されることにより減少するので、非多孔質材上に塗布した場合よりも、乾燥スピードが速くなっており、そのため、エマルジョン粒子が大きすぎたり、硬すぎたりすると、エマルジョン粒子間の融着が不十分になり、その結果、半透明乃至不透明な皮膜が形成されると思われる。なお、常温では、エマルジョン粒子が柔らかいため、透明な皮膜を形成することが可能と思われる。
【００１１】
従って、本発明の目的は、可塑剤を全く含まなくても優れた低温成膜性と接着強度とを備え、低温養生時においても高い接着強さ（低温接着強さ）を有するとともに、特に低温で多孔質材上に成膜した際であっても透明な皮膜を形成することができ、しかもＶＯＣ成分をほとんど含まない酢酸ビニル樹脂系エマルジョン、前記酢酸ビニル樹脂系エマルジョンを含有する水性接着剤、及び前記酢酸ビニル樹脂系エマルジョンの製造方法を提供することにある。
【課題を解決するための手段】
【００１２】
本発明者らは、上記課題を解決するため鋭意検討した結果、エチレン−酢酸ビニル共重合体樹脂系エマルジョン中で酢酸ビニルをシード重合して得られる酢酸ビニル樹脂系エマルジョンに、エチレン−酢酸ビニル共重合体樹脂系エマルジョンを添加すると、エチレン−酢酸ビニル共重合体樹脂系エマルジョン中で酢酸ビニルをシード重合して得られる酢酸ビニル樹脂系エマルジョンによる優れた特性を保持したまま、多孔質材上における低温成膜性を大きく改善することができることを見出した。本発明はこれらの知見に基づいて完成されたものである。
【００１３】
すなわち、本発明は、エチレン−酢酸ビニル共重合樹脂系エマルジョン中で、酢酸ビニルをシード重合して得られる酢酸ビニル樹脂系エマルジョンであって、エチレン−酢酸ビニル共重合樹脂系エマルジョン中で、酢酸ビニルをシード重合した後、さらに、エチレン−酢酸ビニル共重合樹脂系エマルジョンが添加されており、且つ、酢酸ビニルのシード重合の際に用いられるエチレン−酢酸ビニル共重合樹脂系エマルジョンの割合（固形分）が、酢酸ビニルのシード重合の際に用いられるエチレン−酢酸ビニル共重合樹脂系エマルジョン、および酢酸ビニルのシード重合後に添加されるエチレン−酢酸ビニル共重合樹脂系エマルジョンの総量（固形分）に対して、２０〜８０質量％であることを特徴とする酢酸ビニル樹脂系エマルジョンを提供する。
【００１４】
前記エチレン−酢酸ビニル共重合樹脂系エマルジョンにおけるエチレン−酢酸ビニル共重合樹脂としては、エチレン含有量が５〜６０質量％のエチレン−酢酸ビニル共重合樹脂であることが好ましい。
【００１５】
前記シード重合のモノマー成分として、さらに、酢酸ビニル以外の重合性不飽和単量体が用いられていてもよい。
【００１６】
本発明では、酢酸ビニルのシード重合の際に用いられるエチレン−酢酸ビニル共重合樹脂系エマルジョン、および酢酸ビニルのシード重合後に添加されるエチレン−酢酸ビニル共重合樹脂系エマルジョンの総量（固形分）としては、エチレン−酢酸ビニル共重合樹脂系エマルジョン中で、酢酸ビニルをシード重合して、酢酸ビニル樹脂系エマルジョンを得た後、さらに、エチレン−酢酸ビニル共重合樹脂系エマルジョンが添加された酢酸ビニル樹脂系エマルジョン中の全樹脂分（全固形分）に対して１０〜６０質量％となる量であることが望ましい。
【００１７】
本発明は、また、前記酢酸ビニル樹脂系エマルジョンを製造する方法であって、下記の工程（Ａ）〜（Ｂ）を具備することを特徴とする酢酸ビニル樹脂系エマルジョンの製造方法を提供する。
工程（Ａ）：エチレン−酢酸ビニル共重合樹脂系エマルジョン中で、酢酸ビニルをシード重合する工程
工程（Ｂ）：酢酸ビニルをシード重合した後、さらに、エチレン−酢酸ビニル共重合樹脂系エマルジョンを添加する工程
【００１８】
なお、本明細書では、「アクリル」と「メタクリル」とを「（メタ）アクリル」、「アクリロイル」と「メタクリロイル」とを「（メタ）アクリロイル」等と総称する場合がある。
【発明の効果】
【００１９】
本発明の酢酸ビニル樹脂系エマルジョンは、可塑剤を全く含まなくても優れた低温成膜性と接着強度とを備え、低温養生時においても高い接着強さ（低温接着強さ）を有するとともに、特に低温で多孔質材上に成膜した際であっても透明な皮膜を形成することができ、しかもＶＯＣ成分をほとんど含んでいない。
【発明を実施するための最良の形態】
【００２０】
本発明の酢酸ビニル樹脂系エマルジョンは、エチレン−酢酸ビニル共重合樹脂系エマルジョン中で、酢酸ビニルをシード重合して、酢酸ビニル樹脂系エマルジョン（「シード重合ＰＶａｃエマルジョン」と称する場合がある）を得た後、該シード重合ＰＶａｃエマルジョンに、さらに、エチレン−酢酸ビニル共重合樹脂系エマルジョンを添加して得られる酢酸ビニル樹脂系エマルジョン（「Ｅ−ＰＶａｃエマルジョン添加ＰＶａｃエマルジョン」と称する場合がある）であり、且つ、前記酢酸ビニルのシード重合の際に用いられるエチレン−酢酸ビニル共重合樹脂系エマルジョン（「シードＥ−ＰＶａｃエマルジョン」と称する場合がある）の割合（固形分）が、シードＥ−ＰＶａｃエマルジョン、および酢酸ビニルのシード重合後に添加されるエチレン−酢酸ビニル共重合樹脂系エマルジョン（「後添加Ｅ−ＰＶａｃエマルジョン」と称する場合がある）の総量（固形分）に対して、２０〜８０質量％であるので、多孔質材（木材など）の上に、低温（例えば、５℃以下）で塗布し乾燥して成膜した際の低温成膜性（「多孔質基材に対する低温成膜性」と称する場合がある）が改善されており、低温において多孔質材上で成膜しても、透明な皮膜を形成することができる。これは、シードＥ−ＰＶａｃエマルジョン中で、酢酸ビニルをシード重合した後、さらに、後添加Ｅ−ＰＶａｃエマルジョンが添加されているので、シードＥ−ＰＶａｃエマルジョン中のエマルジョン粒子をシード粒子として、酢酸ビニルがシード重合して得られた粒子（「シード重合粒子」と称する場合がある）は大きな粒子であるが、この大きなシード重合粒子の間に、酢酸ビニルをシード重合した後に添加されている後添加Ｅ−ＰＶａｃエマルジョン中のエマルジョン粒子が適度な割合で入り込んで、シード重合粒子の隙間を埋めている効果と、後添加Ｅ−ＰＶａｃエマルジョン自体の柔らかさによる効果とが効果的に発揮されることにより、低温において多孔質材上で成膜しても、融着が十分に生じ、透明性が確保されるためであると思われる。
【００２１】
もちろん、前記Ｅ−ＰＶａｃエマルジョン添加ＰＶａｃエマルジョンは、低温養生時における低温接着強さが良好であり、また、常温（２３℃程度）での各種基材上における成膜性も優れており、透明な皮膜が得られる。さらにまた、ＪＩＳ  Ｋ６８０４に準じて測定された低温成膜性、すなわち、非多孔質材（金属材やガラス材など）の上に、低温（例えば、５℃以下）で塗布し乾燥して成膜した際の低温成膜性（「非多孔質基材に対する低温成膜性」と称する場合がある）も良好であり、透明な皮膜が形成される。
【００２２】
なお、シードＥ−ＰＶａｃエマルジョン中で、酢酸ビニルをシード重合した後、後添加Ｅ−ＰＶａｃエマルジョンが添加されている割合が２０質量％未満である酢酸ビニル樹脂系エマルジョンを、多孔質材上に常温で成膜した際には、透明な皮膜が形成されるのに対して、多孔質材上に低温で成膜した際には半透明な皮膜が形成されるが、この低温で皮膜が半透明になってしまうのは、シードＥ−ＰＶａｃエマルジョン中で酢酸ビニルをシード重合すると、シードＥ−ＰＶａｃエマルジョン中のエマルジョン粒子をシード粒子として、酢酸ビニルがシード重合して得られた粒子は大きく、且つ低温では硬くなってしまうため、また、後添加Ｅ−ＰＶａｃエマルジョンが添加されている割合が低く、シード重合粒子の隙間を埋めている効果が低いため、低温で成膜させると、粒子間の融着が不十分になり、半透明になると思われる。なお、酢酸ビニルの重合の際に、シード重合が生じず、シード粒子の外で重合しているとすると、通常の酢酸ビニル樹脂系エマルジョンになり、この場合、最低造膜温度が高くなるため、さらに融着が不十分になり、半透明になると考えられる。また、同様に、シードＥ−ＰＶａｃエマルジョン中で、酢酸ビニルをシード重合した後、後添加Ｅ−ＰＶａｃエマルジョンが添加されている割合が８０質量％を超えている酢酸ビニル樹脂系エマルジョンは、シードＥ−ＰＶａｃエマルジョン割合が少ないため、シード重合がほとんど生じず、そのため、通常の酢酸ビニル樹脂系エマルジョンのように、最低造膜温度が高くなり、低温で成膜させると、融着が不十分になり、半透明になると考えられる。
【００２３】
このようなＥ−ＰＶａｃエマルジョン添加ＰＶａｃエマルジョンは、シードＥ−ＰＶａｃエマルジョン中で、酢酸ビニルをシード重合した後、後添加Ｅ−ＰＶａｃエマルジョンが添加された構成を有しおり、且つシードＥ−ＰＶａｃエマルジョンの割合（固形分）が、シードＥ−ＰＶａｃエマルジョンおよび後添加Ｅ−ＰＶａｃエマルジョンの総量（固形分）に対して、２０〜８０質量％であれば、特に制限されず、例えば、下記の工程（Ａ）〜（Ｂ）を具備する酢酸ビニル樹脂系エマルジョンの製造方法により製造することができる。
工程（Ａ）：エチレン−酢酸ビニル共重合樹脂系エマルジョン（シードＥ−ＰＶａｃエマルジョン）中で、酢酸ビニルをシード重合して、酢酸ビニル樹脂系エマルジョン（シード重合ＰＶａｃエマルジョン）を得る工程
工程（Ｂ）：酢酸ビニルをシード重合してシード重合ＰＶａｃエマルジョンを得た後、該シード重合ＰＶａｃエマルジョンに、さらに、エチレン−酢酸ビニル共重合樹脂系エマルジョン（後添加Ｅ−ＰＶａｃエマルジョン）を添加して、後添加Ｅ−ＰＶａｃエマルジョンが添加された酢酸ビニル樹脂系エマルジョン（Ｅ−ＰＶａｃエマルジョン添加ＰＶａｃエマルジョン）を調製する工程
【００２４】
本発明では、シードＥ−ＰＶａｃエマルジョンと、後添加Ｅ−ＰＶａｃエマルジョンとの割合が重要である。シードＥ−ＰＶａｃエマルジョン、および後添加Ｅ−ＰＶａｃエマルジョンの総量（固形分）に対するシードＥ−ＰＶａｃエマルジョンの割合（固形分）としては、２０〜８０質量％の範囲から選択することができ、好ましくは４０〜７０質量％（さらに好ましくは５０〜７０質量％）である。シードＥ−ＰＶａｃエマルジョンの割合（固形分）が、シードＥ−ＰＶａｃエマルジョン、および後添加Ｅ−ＰＶａｃエマルジョンの総量（固形分）に対して２０質量％より少なくても、８０質量％よりも多くても、低温で多孔質材上に成膜した際の透明性が低下する。
【００２５】
このように、シードＥ−ＰＶａｃエマルジョン、および後添加Ｅ−ＰＶａｃエマルジョンの総量（固形分）に対するシードＥ−ＰＶａｃエマルジョンの割合（固形分）が、２０〜８０質量％の範囲であるのは、本発明の酢酸ビニル樹脂系エマルジョンが、接着剤やコーティング剤等の各種処理剤（特に、接着剤、塗料ベース、コーティング剤）として利用される場合、酢酸ビニル樹脂系エマルジョンによる各種処理剤は、固形分（主として、酢酸ビニル樹脂系エマルジョン中の固形分）の濃度が、一般的に、３５〜５０質量％（なかでも４０〜４５質量％）となる割合で調製されることが特に好ましく、また多いためである。なお、酢酸ビニル樹脂系エマルジョンを含有する処理剤中の固形分の割合が増加すると、低温時に成膜し難くなる傾向がある。従って、酢酸ビニル樹脂系エマルジョンによる処理剤における固形分の濃度が増加するにつれて、低温で多孔質材上に成膜した際に、透明な被膜を形成するための条件として、シードＥ−ＰＶａｃエマルジョン、および後添加Ｅ−ＰＶａｃエマルジョンの総量（固形分）に対するシードＥ−ＰＶａｃエマルジョンの割合（固形分）の範囲が狭まる傾向があり、例えば、範囲の下限値の上昇や上限値の低下が生じる傾向がある。もちろん、逆に、酢酸ビニル樹脂系エマルジョンによる処理剤における固形分の割合が減少するにつれて、低温で多孔質材上に成膜した際に、透明な被膜を形成するための条件として、シードＥ−ＰＶａｃエマルジョン、および後添加Ｅ−ＰＶａｃエマルジョンの総量（固形分）に対するシードＥ−ＰＶａｃエマルジョンの割合（固形分）の範囲が広がる傾向（範囲の下限値の低下及び／又は上限値の上昇が生じる傾向）がある。
【００２６】
なお、シードＥ−ＰＶａｃエマルジョンと、後添加Ｅ−ＰＶａｃエマルジョンとの総量（固形分）としては、工程（Ｂ）により得られた酢酸ビニル樹脂系エマルジョン（Ｅ−ＰＶａｃエマルジョン添加ＰＶａｃエマルジョン）中の全樹脂分（全固形分）に対して１０〜６０質量％（好ましくは１５〜４０質量％、さらに好ましくは１５〜３０質量％）程度となる量であることが望ましい。シードＥ−ＰＶａｃエマルジョンと、後添加Ｅ−ＰＶａｃエマルジョンとの総量（固形分）が、Ｅ−ＰＶａｃエマルジョン添加ＰＶａｃエマルジョン中の全樹脂分（全固形分）に対して１０質量％未満となる量であると、十分な成膜性が発揮されない場合があり、一方、６０質量％を超える量であると、最終的な接着強さが低下する。
【００２７】
［工程（Ａ）］
工程（Ａ）では、エチレン−酢酸ビニル共重合樹脂系エマルジョン（シードＥ−ＰＶａｃエマルジョン）中で、酢酸ビニルをシード重合して、酢酸ビニル樹脂系エマルジョン（シード重合ＰＶａｃエマルジョン）を得ている。従って、この酢酸ビニルのシード重合では、シードエマルジョンとしてシードＥ−ＰＶａｃエマルジョンが利用されている（すなわち、シード粒子としてシードＥ−ＰＶａｃエマルジョン中のエマルジョン粒子が利用されており、シードポリマーとしてシードＥ−ＰＶａｃエマルジョンにおけるエチレン−酢酸ビニル共重合樹脂が利用されている）。
【００２８】
このようなシードＥ−ＰＶａｃエマルジョン（エチレン−酢酸ビニル共重合樹脂系エマルジョン）において、エチレン−酢酸ビニル共重合樹脂としては、特に制限されないが、通常、エチレン含有量が５〜６０質量％程度の共重合体が用いられる。なかでも、シードＥ−ＰＶａｃエマルジョン中のエチレン−酢酸ビニル共重合樹脂としては、エチレン含有量が１５〜３５質量％の範囲にあるエチレン−酢酸ビニル共重合樹脂が、特に低い成膜温度を与えると共に、優れた接着強さも付与するため好ましい。
【００２９】
なお、シードＥ−ＰＶａｃエマルジョン中のエチレン−酢酸ビニル共重合樹脂における酢酸ビニル含有量は、通常、４０〜９５質量％程度（好ましくは６５〜８５質量％）である。また、シードＥ−ＰＶａｃエマルジョン中のエチレン−酢酸ビニル共重合樹脂は、架橋性モノマーを０〜１０質量％程度の含有量でモノマー成分として含有している。
【００３０】
シードＥ−ＰＶａｃエマルジョンにおいて、エチレン−酢酸ビニル共重合樹脂は、単独で又は２種以上組み合わせて用いられていてもよい。
【００３１】
シードＥ−ＰＶａｃエマルジョンとして利用されるエチレン−酢酸ビニル共重合樹脂系エマルジョンは広く市販されており、市中で容易に入手することができる。市販品等のエチレン−酢酸ビニル共重合樹脂系エマルジョンは、必要に応じて水による希釈等により濃度調整を行って、シードＥ−ＰＶａｃエマルジョンとして用いることができる。
【００３２】
シードＥ−ＰＶａｃエマルジョンは、予め重合により得られた重合体（シードポリマーとして用いる重合体）を水に分散して調製したエマルジョンであってもよく、乳化重合により製造されたエマルジョン（シードポリマーとして用いる重合体を含むエマルジョン）であってもよい。なお、シードＥ−ＰＶａｃエマルジョンは、乳化重合によりシードエマルジョンを調製する工程を前段とし、該シードエマルジョン中でシード重合を行う工程を後段とする多段重合における前段で調製されたエマルジョンであってもよい。このような多段重合等の一連に行う重合によっても、本発明の酢酸ビニル樹脂系エマルジョンを製造することができる。
【００３３】
シード重合において、シードＥ−ＰＶａｃエマルジョンの使用量は、特に制限されない。シードＥ−ＰＶａｃエマルジョンとしては、例えば、シードＥ−ＰＶａｃエマルジョンにおけるエチレン−酢酸ビニル共重合樹脂（シードポリマー）の量（固形分）が、シード重合により得られる酢酸ビニル樹脂系エマルジョンの全樹脂分（全固形分）中の含有量として、３〜４０質量％（好ましくは５〜３０質量％、さらに好ましくは１０〜２５質量％）程度となる割合で用いることが望ましい。
【００３４】
本発明では、シード重合は、前記シードＥ−ＰＶａｃエマルジョンと、好ましくは保護コロイドとを含む水系エマルジョン中、重合開始剤の存在下で行うことができる。なお、シード重合では、モノマー成分として、酢酸ビニル以外の重合性不飽和単量体（「他のモノマー」と称する場合がある）を用いることもできる。このような他のモノマーとしては、特に限定されないが、例えば、（メタ）アクリル酸エステル類（アクリル酸エステル類、メタクリル酸エステル類）、ビニルエステル類、ビニルエーテル類、芳香族ビニル化合物、不飽和カルボン酸アミド類、オレフィン類、ジエン類、不飽和ニトリル類などが挙げられる。他のモノマーは単独で又は２以上を組み合わせて使用できる。
【００３５】
他のモノマーにおいて、（メタ）アクリル酸エステル類としては、従来公知の（メタ）アクリル酸エステルの何れをも使用することができる。この代表例として、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸２−エチルへキシル、（メタ）アクリル酸オクチル、（メタ）アクリル酸イソオクチル、（メタ）アクリル酸ラウリル、（メタ）アクリル酸ステアリルなどの（メタ）アクリル酸アルキルエステル［好ましくは、（メタ）アクリル酸Ｃ1-18アルキルエステル、より好ましくは（メタ）アクリル酸Ｃ1-14アルキルエステル］；（メタ）アクリル酸ヒドロキシエチル、（メタ）アクリル酸ヒドロキシプロピルなどの（メタ）アクリル酸ヒドロキシアルキル、（メタ）アクリル酸メトキシメチル、（メタ）アクリル酸エトキシメチルなどの（メタ）アクリル酸アルコキシアルキル、（メタ）アクリル酸グリシジルなどの反応性官能基含有（メタ）アクリル酸エステルなどが例示できる。
【００３６】
また、ビニルエステル類としては、酢酸ビニル以外の従来公知のビニルエステルの何れも使用することができる。この代表例として、例えば、ギ酸ビニル；プロピオン酸ビニル、酪酸ビニル、カプロン酸ビニル、カプリル酸ビニル、カプリン酸ビニル、ラウリン酸ビニル、ステアリン酸ビニル、オクチル酸ビニル、ベオバ１０（商品名：シェルジャパン社製）などのＣ3-18脂肪族カルボン酸のビニルエステル；安息香酸ビニルなどの芳香族カルボン酸ビニル等が挙げられる。
【００３７】
ビニルエーテル類としては、従来公知のビニルエーテル類を何れも使用することができる。この代表例として、例えば、メチルビニルエーテル、エチルビニルエーテル、ｎ−プロピルビニルエーテル、ｉｓｏ−プロピルビニルエーテル、ｎ−ブチルビニルエーテル、ｓｅｃ−ブチルビニルエーテル、ｔｅｒｔ−ブチルビニルエーテル、ｔｅｒｔ−アミルビニルエーテルなどのアルキルビニルエーテルなどが挙げられる。
【００３８】
芳香族ビニル化合物としては、スチレン、ビニルトルエン、α−メチルスチレン、Ｎ−ビニルピロリドン、ビニルピリジンなどが挙げられる。不飽和カルボン酸アミド類には、（メタ）アクリルアミド、Ｎ−メチロールアクリルアミド、Ｎ−メトキシメチルアクリルアミド、Ｎ−メトキシブチルアクリルアミドなどの（メタ）アクリルアミド類などが含まれる。オレフィン類としては、エチレン、プロピレン、ブチレン、イソブチレン、ペンテンなどが挙げられる。ジエン類としては、ブタジエン、イソプレン、クロロプレンなどが例示できる。また、不飽和ニトリル類としては、（メタ）アクリロニトリルなどが挙げられる。
【００３９】
前記他のモノマーの使用量は、所望するエマルジョンの特性に応じて広い範囲で選択できる。該使用量は、例えば、酢酸ビニル１００質量部に対して０．０５〜１００質量部（好ましくは０．０５〜６０質量部、さらに好ましくは０．０５〜４０質量部）程度である。他のモノマーを系内に添加する方法としては、特に制限はなく、酢酸ビニルと混合した混合物（「混合モノマー」と称する場合がある）として系内に添加する方法、酢酸ビニルとは別個に系内に添加する方法、及びこれらの組み合わせ方法の何れの添加方法であってもよい。
【００４０】
酢酸ビニルや混合モノマー等のモノマー成分の系内への添加方法としては、一括添加方法、連続添加方法、間欠添加方法の何れの添加方法であってもよいが、反応の制御の容易性などの点から、連続添加方法又は間欠添加方法が好ましい。酢酸ビニル等のモノマー成分は、ポリビニルアルコールなどの保護コロイド水溶液と混合して、乳化した状態で系内に添加してもよい。
【００４１】
シード重合に用いる酢酸ビニルの使用量は、例えば、シード重合により得られる酢酸ビニル樹脂系エマルジョンの全樹脂（全固形分）に対して、１０〜９０質量％（好ましくは１５〜８０質量％、さらに好ましくは４０〜８０質量％）程度である。
【００４２】
シード重合における重合温度は、例えば、６０〜９０℃（好ましくは７０〜８５℃）程度であるがこれに限定されない。
【００４３】
本発明では、他のモノマー（酢酸ビニル以外の重合性不飽和単量体）は、酢酸ビニルのシード重合の際に系内に添加されてもよく、酢酸ビニルのシード重合の前後で系内に添加されていてもよい。また、他のモノマーは、酢酸ビニルをシード重合する際に、酢酸ビニルを系内に添加する前や後で、系内に添加されていてもよい。このように、本発明では、酢酸ビニル（又は混合モノマー）を系内に添加し且つシード重合を行う工程（「ＰＶａｃシード重合工程」と称する場合がある）と、前記他のモノマーを酢酸ビニルとは別個独立して系内に添加する工程（「他のモノマー添加工程」と称する場合がある）とを設けると、エマルジョンの低温接着強さを大きく向上させることができる。なお、前記ＰＶａｃシード重合工程は、酢酸ビニル（又は混合モノマー）を系内に添加し且つシード重合を行う工程であれば特に制限されず、例えば、酢酸ビニル（又は混合モノマー）を系内に添加しつつシード重合を行う工程であってもよく、また、酢酸ビニル（又は混合モノマー）を系内に添加した後、シード重合を行う工程であってもよく、さらにまた、酢酸ビニル（又は混合モノマー）の一部を系内に添加した後、シード重合を行い、さらにその後、酢酸ビニル（又は混合モノマー）の残部を系内に添加した後、シード重合を行う工程などのいずれの形態の工程であってもよい。従って、他のモノマー添加工程は、ＰＶａｃシード重合工程において、酢酸ビニル（又は混合モノマー）を系内に添加する前に行う工程（ＰＶａｃシード重合工程の前工程）、ＰＶａｃシード重合工程において、酢酸ビニル（又は混合モノマー）を系内に添加した後に行う工程（ＰＶａｃシード重合工程の後工程）、またはＰＶａｃシード重合工程中に行う工程（ＰＶａｃシード重合工程中に行う工程）などのいずれの工程であってもよい。このように、ＰＶａｃシード重合工程の前工程又はＰＶａｃシード重合工程の後工程として、他のモノマー添加工程を設けるか、或いはＰＶａｃシード重合工程中に、他のモノマー添加工程を設けると上記の有利な効果が得られる。
【００４４】
他のモノマー添加工程をＰＶａｃシード重合工程の前工程として行うとは、前述のように、酢酸ビニル（又は混合モノマー）を添加してシード重合する前に、他のモノマーを系内に添加することを意味する。この場合、他のモノマーの添加は、重合開始剤の存在下又は非存在下の何れの状態であっても行うことができる。すなわち、他のモノマーの重合は、酢酸ビニルの重合開始前に開始されてもよく、酢酸ビニルの重合開始と同時に開始されてもよい。また、他のモノマーの重合が終了した後に［該他のモノマーによる重合体（他のモノマーが１種のみの場合には、ホモポリマー、他のモノマーが２種以上使用されている場合には、それらの共重合体）が形成された後に］、ＰＶａｃシード重合工程に移行する二段階重合を行ってもよい。
【００４５】
また、他のモノマー添加工程をＰＶａｃシード重合工程の後工程として行うとは、前述のように、酢酸ビニル（又は混合モノマー）の添加終了後に、他のモノマーを系内に添加して該他のモノマーを重合に付すことを意味する。この場合、他のモノマーの添加は酢酸ビニルの重合が終了した後に行ってもよい。
【００４６】
さらにまた、他のモノマー添加工程をＰＶａｃシード重合工程中に行うとは、前述のように、酢酸ビニル（又は混合モノマー）を添加してシード重合を行っている途中において、他のモノマーを酢酸ビニルとは別個に系内に添加して重合に付すことを意味する。この場合、他のモノマーの添加時期としては、ＰＶａｃシード重合工程の途中のどの段階（酢酸ビニルの添加段階、酢酸ビニルの添加及びシード重合段階、酢酸ビニルのシード重合段階など）であってもよいが、好ましくはＰＶａｃシード重合工程の前半の段階（すなわち、酢酸ビニルの添加段階）である。
【００４７】
このように他のモノマーを酢酸ビニルとは別個に系内に添加する場合、該他のモノマーの添加方法としては、一括添加方法、連続添加方法、間欠添加方法の何れの添加方法であってもよいが、反応の制御が可能な範囲で、一括添加方法のようにできるだけ短時間で添加するのが好ましい。また、前記他のモノマーは、ポリビニルアルコールなどの保護コロイド水溶液と混合して、乳化した状態で系内に添加してもよい。他のモノマーを酢酸ビニルとは別個に系内に添加する際の温度は、ＰＶａｃシード重合工程における温度（重合温度）と同様であるが、他のモノマー添加工程を、ＰＶａｃシード重合工程の前工程として設け、且つ他のモノマーの重合をＰＶａｃシード重合工程の時点で開始する場合には、他のモノマーの添加時の温度は特に限定されない。
【００４８】
なお、他のモノマーを酢酸ビニルとは別個に系内に添加する場合、該他のモノマーとしては、前記例示の重合性不飽和単量体を使用できるが、これらの中でも、アクリル酸エステル類、メタクリル酸エステル類、ビニルエステル類及びビニルエーテル類から選択された少なくとも１種を使用するのが好ましい。他のモノマーとしては、特に、（メタ）アクリル酸アルキルエステル［例えば、（メタ）アクリル酸Ｃ1-18アルキルエステル、特に（メタ）アクリル酸Ｃ1-14アルキルエステル］、Ｃ3-14脂肪族カルボン酸のビニルエステルが、低温養生時の低温接着強さの低下が最も少ないので好ましい。また、その低温接着強さに加えて、優れた低温成膜性能（低温造膜性能）の保持の見地から、他のモノマーとしては、アクリル酸Ｃ3-12アルキルエステルや、メタクリル酸Ｃ2-8アルキルエステルがさらに好ましい。
【００４９】
他のモノマーを酢酸ビニルとは別個に系内に添加する場合における該別個に添加する他のモノマーの使用量は、エマルジョンの接着性等の性能を損なわない範囲で適宜選択できるが、一般には、酢酸ビニル１００質量部に対して０．０５〜１０質量部程度の範囲である。前記使用量が０．０５質量部未満では低温養生時の接着強さ（低温接着強さ）が低下しやすく、１０質量部を超える場合には常態接着強さが低下しやすい。前記の範囲の中でも、接着強さに優れ且つ低温養生時の低温接着強さの低下が最も少ない範囲は、酢酸ビニル１００質量部に対して０．１〜７質量部（特に好ましくは０．５〜４質量部）の範囲である。
【００５０】
本発明では、シード重合に付すモノマー成分としては、シードポリマーを構成する単量体とは組成（種類）が異なる単量体、或いは組成は同じでも組成比が異なる単量体であることが多い。
【００５１】
なお、シード重合では、保護コロイドが用いられていてもよい。保護コロイドは、酢酸ビニルや混合モノマー等のモノマー成分をシード重合する際のシードＥ−ＰＶａｃエマルジョン中に予め混合されて用いられていてもよく、酢酸ビニルや混合モノマー等のモノマー成分をシード重合する際に、シードＥ−ＰＶａｃエマルジョンに添加するモノマー成分（酢酸ビニルや混合モノマーなど）中に混合されて用いられていてもよい。シード重合において用いられる保護コロイドとしては、特に限定されず、一般に酢酸ビニル樹脂系エマルジョンを製造する際に用いられる保護コロイド、例えば、ポリビニルアルコール（ＰＶＡ）や、他の水溶性高分子などが好適に使用される。前記ポリビニルアルコールとしては、一般的なポリビニルアルコールの他、例えば、アセトアセチル化ポリビニルアルコール等の変性ポリビニルアルコールなどであってもよい。ポリビニルアルコールは、部分鹸化品、完全鹸化品の何れであってもよく、また、分子量や鹸化度等の異なる２種以上のポリビニルアルコールを併用することもできる。このように、シード重合系内に、保護コロイドとしてのポリビニルアルコールを存在させると、該ポリビニルアルコールがシード重合における乳化剤として有効な機能を持つとともに、接着剤として用いたときの塗布作業性が向上する。
【００５２】
保護コロイドの量は、シード重合の際の重合性や接着剤としたときの接着性などを損なわない範囲で適宜選択できるが、一般には、得られる酢酸ビニル樹脂系エマルジョンの全樹脂（全固形分）中の含有量として、例えば２〜４０質量％（好ましくは５〜３０質量％、さらに好ましくは８〜２５質量％）程度である。
【００５３】
また、シード重合において用いられる重合開始剤（重合触媒）としては、特に限定されず、公知乃至慣用の重合開始剤、例えば、過酸化水素、ベンゾイルパーオキシド等の有機過酸化物、過硫酸アンモニウム、過硫酸カリウム、過硫酸ナトリウム、アゾビスイソブチロニトリルなどを使用することができる。これらの重合開始剤は、酒石酸、重亜硫酸ナトリウム、アスコルビン酸などの還元剤と組み合わせて、レドックス系重合開始剤として用いられていてもよい。重合開始剤の使用量は、例えば、シード重合に付す単量体の総量（酢酸ビニルと、必要に応じて用いられる他のモノマーとの総量）１００質量部に対して０．０５〜２質量部程度である。また、レドックス系重合開始剤を用いる際の還元剤の使用量は、前記重合開始剤の種類等に応じて適宜設定できる。なお、連鎖移動剤として、イソプロパノール、ドデシルメルカプタンなどが少量系内に添加されていてもよい。
【００５４】
シード重合の際、重合性や接着剤としての性能を損なわない範囲で、他の添加物（例えば、界面活性剤、ｐＨ調整剤等）を添加してもよい。重合の方法としては、公知の重合法を使用でき、例えば、モノマー逐次添加法、一括仕込法、二段重合法などが挙げられるが、これらに限定されない。重合装置としては、特に限定されず、業界で使用されている常圧乳化重合装置などを用いることができる。
【００５５】
［工程（Ｂ）］
工程（Ｂ）では、酢酸ビニルをシード重合して酢酸ビニル樹脂系エマルジョン（シード重合ＰＶａｃエマルジョン）を得た後、該シード重合ＰＶａｃエマルジョンに、さらに、エチレン−酢酸ビニル共重合樹脂系エマルジョン（後添加Ｅ−ＰＶａｃエマルジョン）を添加して、後添加Ｅ−ＰＶａｃエマルジョンが添加された酢酸ビニル樹脂系エマルジョン（Ｅ−ＰＶａｃエマルジョン添加ＰＶａｃエマルジョン）を調製している。
【００５６】
後添加Ｅ−ＰＶａｃエマルジョン（エチレン−酢酸ビニル共重合樹脂系エマルジョン）において、エチレン−酢酸ビニル共重合樹脂としては、特に制限されず、前記シードＥ−ＰＶａｃエマルジョン（エチレン−酢酸ビニル共重合樹脂系エマルジョン）と同様に、通常、エチレン含有量が５〜６０質量％程度の共重合体が用いられ、なかでも、エチレン含有量が１５〜３５質量％の範囲にあるエチレン−酢酸ビニル共重合樹脂を好適に用いることができる。なお、後添加Ｅ−ＰＶａｃエマルジョン中のエチレン−酢酸ビニル共重合樹脂における酢酸ビニル含有量は、通常、４０〜９５質量％程度（好ましくは６５〜８５質量％）である。また、後添加Ｅ−ＰＶａｃエマルジョン中のエチレン−酢酸ビニル共重合樹脂は、架橋性モノマーを０〜１０質量％程度の含有量でモノマー成分として含有している。
【００５７】
後添加Ｅ−ＰＶａｃエマルジョンにおいて、エチレン−酢酸ビニル共重合樹脂は、単独で又は２種以上組み合わせて用いられていてもよい。
【００５８】
後添加Ｅ−ＰＶａｃエマルジョンとして利用されるエチレン−酢酸ビニル共重合樹脂系エマルジョンは、前記シードＥ−ＰＶａｃエマルジョンと同様に、広く市販されており、市中で容易に入手することができる。市販品等のエチレン−酢酸ビニル共重合樹脂系エマルジョンは、必要に応じて水による希釈等により濃度調整を行って、後添加Ｅ−ＰＶａｃエマルジョンとして用いることができる。
【００５９】
後添加Ｅ−ＰＶａｃエマルジョンは、予め重合により得られた重合体を水に分散して調製したエマルジョンであってもよく、乳化重合により製造されたエマルジョンであってもよい。
【００６０】
なお、後添加Ｅ−ＰＶａｃエマルジョンは、前記シードＥ−ＰＶａｃエマルジョンと同一のエチレン−酢酸ビニル共重合樹脂系エマルジョンであってもよく、異なるエチレン−酢酸ビニル共重合樹脂系エマルジョンであってもよい。
【００６１】
後添加Ｅ−ＰＶａｃエマルジョンの使用量（固形分）としては、特に制限されず、例えば、シード重合により得られる酢酸ビニル樹脂系エマルジョンの全樹脂（全固形分）に対して３〜３０質量％（好ましくは５〜２０質量％、さらに好ましくは５〜１５質量％）程度の範囲から選択することができる。
【００６２】
後添加Ｅ−ＰＶａｃエマルジョンをシード重合ＰＶａｃエマルジョンに添加する方法としては、特に制限されず、一括添加方法、連続添加方法、間欠添加方法の何れの添加方法であってもよいが、一括添加方法（特に、撹拌下で一括添加する方法）が好適である。なお、後添加Ｅ−ＰＶａｃエマルジョンをシード重合ＰＶａｃエマルジョンに添加する際の温度などは特に制限されない。
【００６３】
本発明では、工程（Ａ）を行って酢酸ビニル樹脂系エマルジョン（シード重合ＰＶａｃエマルジョン）を得た後、続いて工程（Ｂ）を行って本発明の酢酸ビニル樹脂系エマルジョン（Ｅ−ＰＶａｃエマルジョン添加ＰＶａｃエマルジョン）を調製してもよく、予め工程（Ａ）を行って得られたシード重合ＰＶａｃエマルジョンを用いて工程（Ｂ）を行って、Ｅ−ＰＶａｃエマルジョン添加ＰＶａｃエマルジョンを調製してもよい。すなわち、本発明のＥ−ＰＶａｃエマルジョン添加ＰＶａｃエマルジョンの製造方法では、工程（Ａ）〜工程（Ｂ）を一連の工程として行ってもよく、工程（Ａ）と工程（Ｂ）とを別個の工程（非連続の工程）として行ってもよい。
【００６４】
本発明の酢酸ビニル樹脂系エマルジョン（Ｅ−ＰＶａｃエマルジョン添加ＰＶａｃエマルジョン）は、エチレン−酢酸ビニル共重合樹脂系エマルジョンを含有する酢酸ビニル樹脂系エマルジョンであるが、エチレン−酢酸ビニル共重合樹脂系エマルジョンは、酢酸ビニルをシード重合する際のシードエマルジョンとして用いられているとともに、酢酸ビニルのシード重合により得られた酢酸ビニル樹脂系エマルジョンと混合するエマルジョン（混合エマルジョン）として用いられている。すなわち、前記Ｅ−ＰＶａｃエマルジョン添加ＰＶａｃエマルジョンでは、前記エチレン−酢酸ビニル共重合樹脂系エマルジョン中のエマルジョン粒子は、酢酸ビニル樹脂を含有するエマルジョン粒子の内部に含有されているとともに、酢酸ビニル樹脂を含有するエマルジョン粒子の外部に含有されている。なお、シードエマルジョンとしてのエチレン−酢酸ビニル共重合樹脂系エマルジョン（シードＥ−ＰＶａｃエマルジョン）と、混合エマルジョンとしてのエチレン−酢酸ビニル共重合樹脂系エマルジョン（後添加Ｅ−ＰＶａｃエマルジョン）とが、同一のエチレン−酢酸ビニル共重合樹脂系エマルジョンである場合、エチレン−酢酸ビニル共重合樹脂系エマルジョンの一部をシードＥ−ＰＶａｃエマルジョンとして用い、残部を後添加Ｅ−ＰＶａｃエマルジョンとして用いたことに相当する。
【００６５】
前記Ｅ−ＰＶａｃエマルジョン添加ＰＶａｃエマルジョンにおいて用いられるシードＥ−ＰＶａｃエマルジョンや後添加Ｅ−ＰＶａｃエマルジョンなどのエチレン−酢酸ビニル共重合樹脂系エマルジョンとしては、ガラス転移温度（Ｔｇ）が０℃以下（例えば、０〜−１５℃）のエチレン−酢酸ビニル共重合樹脂によるエチレン−酢酸ビニル共重合樹脂系エマルジョンであってもよく、Ｔｇが０℃を超えるエチレン−酢酸ビニル共重合樹脂によるエチレン−酢酸ビニル共重合樹脂系エマルジョンであってもよい。なお、シードＥ−ＰＶａｃエマルジョンや後添加Ｅ−ＰＶａｃエマルジョンとしては、ガラス転移温度（Ｔｇ）が５℃以下（例えば、５〜−１５℃、好ましくは０〜−１５℃）のエチレン−酢酸ビニル共重合樹脂によるエチレン−酢酸ビニル共重合樹脂系エマルジョンを好適に用いることができる。本発明では、前述のように、シードＥ−ＰＶａｃエマルジョン中で酢酸ビニルをシード重合して得られる酢酸ビニル樹脂系エマルジョンを用いているので、シードＥ−ＰＶａｃエマルジョン及び／又は後添加Ｅ−ＰＶａｃエマルジョンとして、Ｔｇが０℃を超えるエチレン−酢酸ビニル共重合樹脂によるエチレン−酢酸ビニル共重合樹脂系エマルジョンを用いていても、低温成膜性は、非多孔質基材に対する低温成膜性および多孔質基材に対する低温成膜性のいずれも、良好となっている。
【００６６】
また、本発明の酢酸ビニル樹脂系エマルジョン（Ｅ−ＰＶａｃエマルジョン添加ＰＶａｃエマルジョン）は、可塑剤を全く含まない状態であっても、優れた低温成膜性と高い接着強度を発揮することができ、特に、低温養生時でも優れた低温接着強さを発揮することができ、低温養生時における接着強さの大幅な低下を阻止することができる。例えば、下記式で表される保持率の値は、通常６０％以上とすることができ、製造条件によっては７０％以上、或いは８０％以上にも達することができる。
保持率（％）＝［低温（５℃）接着強さ（Ｎ／ｍｍ2）／常態接着強さ（Ｎ／ｍｍ2）］×１００
【００６７】
なお、前記常態接着強さとは、エマルジョンを木工用接着剤として用いたときの接着強さを示し、ＪＩＳ  Ｋ  ６８５２に準拠して測定した圧縮せん断接着強さの値である。また、低温（５℃）接着強さとは、同じくエマルジョンを木工用接着剤として用いたときの接着強さであって、エマルジョン及び試験片を５℃雰囲気下で１日間保存し、その後同温度下で接着、養生し、且つ同温度下で測定する点以外は、ＪＩＳ  Ｋ  ６８５２に準拠して測定した圧縮せん断接着強さの値である。
【００６８】
本発明のＥ−ＰＶａｃエマルジョン添加ＰＶａｃエマルジョンの常態接着強さは、例えば、１０Ｎ／ｍｍ2以上（例えば、１０〜３０Ｎ／ｍｍ2）、好ましくは１５Ｎ／ｍｍ2以上（例えば、１５〜３０Ｎ／ｍｍ2）である。
【００６９】
また、本発明のＥ−ＰＶａｃエマルジョン添加ＰＶａｃエマルジョンは、被着体に塗布した場合、前述のように、低温で多孔質材上に成膜した場合あっても、透明な皮膜を形成することができる。
【００７０】
なお、本発明のＥ−ＰＶａｃエマルジョン添加ＰＶａｃエマルジョンは、そのままで水性接着剤として利用できるが、必要に応じて、セルロース誘導体等の水溶性高分子などを増粘剤として配合したり、充填剤、溶剤、顔料、染料、防腐剤、消泡剤、沈殿防止剤、流動性改良剤、防錆剤、湿潤剤などを添加してもよい。本発明の水性接着剤の好ましい態様では、可塑剤（揮発性可塑剤）を実質的に含まない。可塑剤を実質的に含まないとは、例えば添加する顔料ペーストなどに可塑剤が含まれており、そのために前記接着剤中に可塑剤が混入すること等を妨げるものではないことを意味する。なお、水性接着剤中に含まれる樹脂の総量は、固形分（非揮発分）として、例えば、水性接着剤全量に対して２０〜８０質量％（好ましくは３０〜６５質量％）程度であり、特に３５〜５０質量％（なかでも４０〜４５質量％）であることが好ましい。このような固形分の割合は、水性接着剤の種類や、水性接着剤を適用する際の条件（例えば、温度条件など）等に応じて適宜選択することができる。
【００７１】
本発明のＥ−ＰＶａｃエマルジョン添加ＰＶａｃエマルジョンは、いわゆる「非ＶＯＣ型の水性接着剤」として、産業界のみならず、学童用、医療用として極めて安心できる接着剤となる。本発明のＥ−ＰＶａｃエマルジョン添加ＰＶａｃエマルジョンは、接着剤のほか、塗料ベース、コーティング剤などの多目的に利用することができる。なお、本発明のＥ−ＰＶａｃエマルジョン添加ＰＶａｃエマルジョンを、塗料ベースやコーティング剤等の各種処理剤として利用する場合、固形分の割合としては、処理剤の種類や、処理剤を適用する際の条件（例えば、温度条件など）等に応じて適宜選択することができ、例えば、水性接着剤の場合と同様の範囲から選択することができる。
【実施例】
【００７２】
以下、実施例により本発明をより具体的に説明するが、本発明はこれらの実施例により限定されるものではない。
【００７３】
（実施例１）
撹拌機、還流冷却器、滴下槽及び温度計付きの反応容器に、水：５００質量部を入れ、撹拌下、これに、商品名「クラレポバール２２４」［株式会社クラレ製、ポリビニルアルコール（ＰＶＡ）］：４５質量部、商品名「クラレポバール１１７」［株式会社クラレ製、ポリビニルアルコール（ＰＶＡ）］：１０質量部、及び酒石酸：１質量部を加えて溶解させ、８０℃に保った。ＰＶＡ（商品名「クラレポバール２２４」および商品名「クラレポバール１１７」）が完全に溶解した後、エチレン−酢酸ビニル共重合樹脂系エマルジョン（「種ＥＶＡエマルジョン」と称する場合がある）（商品名「デンカスーパーテックスＮＳ３００」電気化学工業株式会社製；固形分：５５質量％、エチレン含有量：２０質量％）を１３０質量部添加した。液温が８０℃まで上がったところで、ｎ−ブチルアクリレート（ＢＡ）を６重量部添加し、５分間攪拌した。この混合液に、触媒［３５質量％過酸化水素水：１質量部を水：２０質量部に溶解させた水溶液］と、酢酸ビニルモノマー：３００質量部とを、別々の滴下槽から２時間かけて連続的に滴下した。滴下終了後、さらに１．５時間撹拌し、重合を完結させた。その後、液温を５０℃に冷却した後、エチレン−酢酸ビニル共重合樹脂系エマルジョン（「後添加ＥＶＡエマルジョン」と称する場合がある）（商品名「デンカスーパーテックスＮＳ３００」電気化学工業株式会社製；固形分：５５質量％、エチレン含有量：２０質量％）を６０質量部加え、０．５時間攪拌した。さらにその後、室温まで冷却して、酢酸ビニル樹脂系エマルジョンを得た。なお、この酢酸ビニル樹脂系エマルジョンの固形分は、４１質量％であった。
【００７４】
従って、実施例１により得られた酢酸ビニル樹脂系エマルジョンでは、種ＥＶＡエマルジョンが１３０質量部用いられ、後添加ＥＶＡエマルジョンが６０質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、６８質量％である。
【００７５】
（実施例２）
種ＥＶＡエマルジョンの使用量を１１０質量部とし、後添加ＥＶＡエマルジョンの使用量を８０質量部としたこと以外は、実施例１と同様にして、酢酸ビニル樹脂系エマルジョンを得た。従って、実施例２により得られた酢酸ビニル樹脂系エマルジョンでは、種ＥＶＡエマルジョンが１１０質量部用いられ、後添加ＥＶＡエマルジョンが８０質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、５８質量％である。
【００７６】
（実施例３）
種ＥＶＡエマルジョンの使用量を９０質量部とし、後添加ＥＶＡエマルジョンの使用量を１００質量部としたこと以外は、実施例１と同様にして、酢酸ビニル樹脂系エマルジョンを得た。従って、実施例３により得られた酢酸ビニル樹脂系エマルジョンでは、種ＥＶＡエマルジョンが９０質量部用いられ、後添加ＥＶＡエマルジョンが１００質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、４７質量％である。
【００７７】
（実施例４）
種ＥＶＡエマルジョンの使用量を７０質量部とし、後添加ＥＶＡエマルジョンの使用量を１２０質量部としたこと以外は、実施例１と同様にして、酢酸ビニル樹脂系エマルジョンを得た。従って、実施例４により得られた酢酸ビニル樹脂系エマルジョンでは、種ＥＶＡエマルジョンが７０質量部用いられ、後添加ＥＶＡエマルジョンが１２０質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、３７質量％である。
【００７８】
（実施例５）
種ＥＶＡエマルジョンの使用量を５０質量部とし、後添加ＥＶＡエマルジョンの使用量を１４０質量部としたこと以外は、実施例１と同様にして、酢酸ビニル樹脂系エマルジョンを得た。従って、実施例５により得られた酢酸ビニル樹脂系エマルジョンでは、種ＥＶＡエマルジョンが５０質量部用いられ、後添加ＥＶＡエマルジョンが１４０質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、２６質量％である。
【００７９】
（実施例６）
種ＥＶＡエマルジョンの使用量を１３０質量部とするとともに、後添加ＥＶＡエマルジョンとして、商品名「スミカフレックスＳ−３０５ＨＱ」（住友化学工業株式会社製；固形分：５５質量％、エチレン含有量：１２質量％）を６０質量部用いたこと以外は、実施例１と同様にして、酢酸ビニル樹脂系エマルジョンを得た。従って、実施例６により得られた酢酸ビニル樹脂系エマルジョンでは、種ＥＶＡエマルジョンが１３０質量部用いられ、後添加ＥＶＡエマルジョンが６０質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、６８質量％である。
【００８０】
（実施例７）
撹拌機、還流冷却器、滴下槽及び温度計付きの反応容器に、水：４５０質量部を入れ、撹拌下、これに、商品名「クラレポバール２２４」［株式会社クラレ製、ポリビニルアルコール（ＰＶＡ）］：４５質量部、商品名「クラレポバール１１７」［株式会社クラレ製、ポリビニルアルコール（ＰＶＡ）］：１０質量部、及び酒石酸：１質量部を加えて溶解させ、８０℃に保った。ＰＶＡ（商品名「クラレポバール２２４」および商品名「クラレポバール１１７」）が完全に溶解した後、エチレン−酢酸ビニル共重合樹脂系エマルジョン（「種ＥＶＡエマルジョン」と称する場合がある）（商品名「デンカスーパーテックスＮＳ３００」電気化学工業株式会社製；固形分：５５質量％、エチレン含有量：２０質量％）を１２０質量部添加した。液温が８０℃まで上がったところで、ｎ−ブチルアクリレート（ＢＡ）を６重量部添加し、５分間攪拌した。この混合液に、触媒［３５質量％過酸化水素水：１質量部を水：２０質量部に溶解させた水溶液］と、酢酸ビニルモノマー：３００質量部とを、別々の滴下槽から２時間かけて連続的に滴下した。滴下終了後、さらに１．５時間撹拌し、重合を完結させた。その後、液温を５０℃に冷却した後、エチレン−酢酸ビニル共重合樹脂系エマルジョン（「後添加ＥＶＡエマルジョン」と称する場合がある）（商品名「デンカスーパーテックスＮＳ３００」電気化学工業株式会社製；固形分：５５質量％、エチレン含有量：２０質量％）を８０質量部加え、０．５時間攪拌した。さらにその後、室温まで冷却して、酢酸ビニル樹脂系エマルジョンを得た。なお、この酢酸ビニル樹脂系エマルジョンの固形分は、４５質量％であった。従って、実施例７により得られた酢酸ビニル樹脂系エマルジョンでは、種ＥＶＡエマルジョンが１２０質量部用いられ、後添加ＥＶＡエマルジョンが８０質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、６０質量％である。
【００８１】
（比較例１）
種ＥＶＡエマルジョンの使用量を１９０質量部とし、後添加ＥＶＡエマルジョンの使用量を０質量部としたこと（すなわち、エチレン−酢酸ビニル共重合樹脂系エマルジョンとしては、後添加ＥＶＡエマルジョンを用いずに、種ＥＶＡエマルジョンのみを用いていること）以外は、実施例１と同様にして、酢酸ビニル樹脂系エマルジョンを得た。従って、比較例１により得られた酢酸ビニル樹脂系エマルジョンでは、種ＥＶＡエマルジョンが１９０質量部用いられ、後添加ＥＶＡエマルジョンが用いられていないので、用いられたエチレン−酢酸ビニル共重合樹脂系エマルジョン全量に対する種ＥＶＡエマルジョンの割合（種ＥＶＡエマルジョン／ＥＶＡエマルジョン全量）は、１００質量％である。
【００８２】
（比較例２）
種ＥＶＡエマルジョンの使用量を１６０質量部とし、後添加ＥＶＡエマルジョンの使用量を３０質量部としたこと以外は、実施例１と同様にして、酢酸ビニル樹脂系エマルジョンを得た。従って、比較例２により得られた酢酸ビニル樹脂系エマルジョンでは、種ＥＶＡエマルジョンが１６０質量部用いられ、後添加ＥＶＡエマルジョンが３０質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、８４質量％である。
【００８３】
（比較例３）
種ＥＶＡエマルジョンの使用量を３０質量部とし、後添加ＥＶＡエマルジョンの使用量を１６０質量部としたこと以外は、実施例１と同様にして、酢酸ビニル樹脂系エマルジョンを得た。従って、比較例３により得られた酢酸ビニル樹脂系エマルジョンでは、種ＥＶＡエマルジョンが１３０質量部用いられ、後添加ＥＶＡエマルジョンが６０質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、１６質量％である。
【００８４】
（比較例４）
種ＥＶＡエマルジョンの使用量を０質量部とし、後添加ＥＶＡエマルジョンの使用量を１９０質量部としたこと（すなわち、エチレン−酢酸ビニル共重合樹脂系エマルジョンとしては、種ＥＶＡエマルジョンを用いずに、後添加ＥＶＡエマルジョンのみを用いていること）以外は、実施例１と同様にして、酢酸ビニル樹脂系エマルジョンを得た。従って、比較例４により得られた酢酸ビニル樹脂系エマルジョンでは、種ＥＶＡエマルジョンが用いられておらず、後添加ＥＶＡエマルジョンが１９０質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、０質量％である。
【００８５】
（比較例５）
種ＥＶＡエマルジョンの使用量を１６０質量部とするとともに、後添加ＥＶＡエマルジョンとして、商品名「スミカフレックスＳ−３０５ＨＱ」（住友化学工業株式会社製；固形分：５５質量％、エチレン含有量：１２質量％）を３０質量部用いたこと以外は、実施例１と同様にして、酢酸ビニル樹脂系エマルジョンを得た。従って、比較例５により得られた酢酸ビニル樹脂系エマルジョンでは、種ＥＶＡエマルジョンが１６０質量部用いられ、後添加ＥＶＡエマルジョンが３０質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、８４質量％である。
【００８６】
（比較例６）
種ＥＶＡエマルジョンの使用量を３０質量部とするとともに、後添加ＥＶＡエマルジョンとして、商品名「スミカフレックスＳ−３０５ＨＱ」（住友化学工業株式会社製；固形分：５５質量％、エチレン含有量：１２質量％）を１６０質量部用いたこと以外は、実施例１と同様にして、酢酸ビニル樹脂系エマルジョンを得た。従って、比較例６により得られた酢酸ビニル樹脂系エマルジョンでは、種ＥＶＡエマルジョンが３０質量部用いられ、後添加ＥＶＡエマルジョンが１６０質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、１６質量％である。
【００８７】
（比較例７）
種ＥＶＡエマルジョンの使用量を１７０質量部とし、後添加ＥＶＡエマルジョンの使用量を３０質量部としたこと以外は、実施例７と同様にして、酢酸ビニル樹脂系エマルジョンを得た。従って、比較例７により得られた酢酸ビニル樹脂系エマルジョンでは、種ＥＶＡエマルジョンが１７０質量部用いられ、後添加ＥＶＡエマルジョンが３０質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、８５質量％である。
【００８８】
（比較例８）
種ＥＶＡエマルジョンの使用量を３０質量部とし、後添加ＥＶＡエマルジョンの使用量を１７０質量部としたこと以外は、実施例７と同様にして、酢酸ビニル樹脂系エマルジョンを得た。従って、比較例８により得られた酢酸ビニル樹脂系エマルジョンでは、種ＥＶＡエマルジョンが３０質量部用いられ、後添加ＥＶＡエマルジョンが１７０質量部用いられているので、用いられたエチレン−酢酸ビニル共重合樹脂系エマルジョン全量に対する種ＥＶＡエマルジョンの割合（種ＥＶＡエマルジョン／ＥＶＡエマルジョン全量）は、１５質量％である。
【００８９】
（評価）
各実施例及び各比較例で得られた酢酸ビニル樹脂系エマルジョンについて、下記の方法により、ＪＩＳ基準による最低造膜温度、多孔質材に対する低温成膜性、接着性能について評価した。評価結果は、表１〜３に示した。
【００９０】
（ＪＩＳ基準による最低造膜温度の測定方法）
成膜試験器（理研精機製作所製の装置品名「Ｍ．Ｆ．Ｔ．試験装置」；型番「ＬＴ」）を使用して、ＪＩＳ  Ｋ  ６８０４（７．６  最低造膜温度の項）に準拠して測定した。従って、この測定では、成膜する際に塗布する基材（基板）としては、金属材（非多孔質材）が用いられている。
【００９１】
（多孔質材に対する低温成膜性の評価方法）
恒温恒湿器（タバイ  エスペック株式会社製の型式「ＬＨＵ−１１２Ｔ」）を、０℃に設定し、試料（各実施例及び各比較例で得られた酢酸ビニル樹脂系エマルジョン）、合板（厚さ３ｍｍ；タイプ１）、ガラス棒を、７日間保存した。アルコール温度計を用いて、各試料の温度を測定したところ、２℃であった。また、表面温度計（佐藤計量器株式会社製の型式「ＳＫ−１２５０ＭＣ」）を用いて、合板の表面温度を測定したところ、２℃であった。２℃、６０％ＲＨの雰囲気下で、この表面温度が２℃の合板の表面に、各試料を、ガラス棒（２℃）を用いて、乾燥後の厚みが３００μｍとなる塗布量で塗布して、同一の雰囲気下で１日間養生して皮膜を形成した。この皮膜について、目視で透明性を確認し、下記の基準により、各試料について、多孔質材に対する低温成膜性を評価した。
◎：乾燥皮膜が、全面的に、綺麗に透明である。
○：乾燥皮膜が、一部で半透明となっている。
△：乾燥皮膜が、全面的に、半透明である。
×：乾燥皮膜が、全面的に、白くなっており、不透明である。
【００９２】
（接着性能の評価方法）
各実施例及び各比較例で得られた酢酸ビニル樹脂系エマルジョンの接着性能として、下記の測定方法による各種接着強さ（常態接着強さ、耐水接着強さ、耐熱接着強さ、低温接着強さ）を測定し、接着性能を評価した。
（１）常態接着強さの測定方法
各実施例及び各比較例で得られた酢酸ビニル樹脂系エマルジョンを、それぞれ、木工用接着剤として用いたときの圧縮せん断接着強さを、ＪＩＳ  Ｋ  ６８５２に準拠して測定した。なお、試験片として、カバ材・カバ材の組み合わせを用いた。また、被着材における破壊の状態を調べ、破壊した面積のせん断面積に対する割合を材破率（％）として求めた。具体的には、２３℃、５０％ＲＨの雰囲気下で、試験片のそれぞれの表面に塗布した後（塗布量：片面１００ｇ／ｍ2、両面２００ｇ／ｍ2）、前記塗布面同士を重ね合わせて、１ＭＰａの圧締圧力で試験片どうしを貼り合わせ、５０％ＲＨの雰囲気下の雰囲気下で、２４時間養生させた後、除圧し、２３℃、５０％ＲＨの雰囲気下で４８時間養生し、接着した。その後、２３℃、５０％ＲＨの雰囲気下で、接着された試験片の圧縮せん断接着強さを、ＪＩＳ  Ｋ  ６８５２に準拠して測定した。
【００９３】
（２）耐水接着強さの測定方法
各実施例及び各比較例で得られた酢酸ビニル樹脂系エマルジョンを、それぞれ、木工用接着剤として用いたときの圧縮せん断接着強さを、ＪＩＳ  Ｋ  ６８５２に準拠して、試験片が濡れた状態で測定した。なお、試験片として、カバ材・カバ材の組み合わせを用いた。具体的には、２３℃、５０％ＲＨの雰囲気下で、試験片のそれぞれの表面に塗布した後（塗布量：片面１００ｇ／ｍ2、両面２００ｇ／ｍ2）、前記塗布面同士を重ね合わせて、１ＭＰａの圧締圧力で試験片どうしを貼り合わせ、５０％ＲＨの雰囲気下の雰囲気下で、２４時間養生させた後、除圧し、２３℃、５０％ＲＨの雰囲気下で４８時間養生し、接着した。その後、接着された試験片を、３０±１℃に調整した恒温水漕中に３時間浸漬させた後、さらに、２３±２℃に調整した水中に１０分間浸した後、水中より取り出し、試験片が濡れた状態で、接着された試験片の圧縮せん断接着強さを、ＪＩＳ  Ｋ  ６８５２に準拠して測定した。尚、試験片を水中に浸漬する際、試験片が完全に水中に浸るようにおもりを使用した。
【００９４】
（３）耐熱接着強さの測定方法
各実施例及び各比較例で得られた酢酸ビニル樹脂系エマルジョンを、それぞれ、木工用接着剤として用いたときの圧縮せん断接着強さを、ＪＩＳ  Ｋ  ６８５２に準拠して、６０℃の雰囲気下で３０分間放置した後、試験片の温度が６０℃である状態で測定した。なお、試験片として、カバ材・カバ材の組み合わせを用いた。具体的には、２３℃、５０％ＲＨの雰囲気下で、試験片のそれぞれの表面に塗布した後（塗布量：片面１００ｇ／ｍ2、両面２００ｇ／ｍ2）、前記塗布面同士を重ね合わせて、１ＭＰａの圧締圧力で試験片同士を貼り合わせ、５０％ＲＨの雰囲気下の雰囲気下で、２４時間養生させた後、除圧し、２３℃、５０％ＲＨの雰囲気下で４８時間養生し、接着した。その後、接着された試験片を、６０℃の恒温器内に３０分間入れた後、恒温器より取り出し、試験片の温度が６０℃である状態で、接着された試験片の圧縮せん断接着強さを、ＪＩＳ  Ｋ  ６８５２に準拠して測定した。
【００９５】
（４）低温接着強さの測定方法
各実施例及び各比較例で得られた酢酸ビニル樹脂系エマルジョン、および試験片を、５℃の雰囲気下で放置して冷却し、その後、５℃の雰囲気下で接着および養生し、且つ５℃の雰囲気下で圧縮せん断接着強さを測定したこと以外は、上記常態接着強さと同様にして測定した。また、被着材における破壊の状態を調べ、破壊した面積のせん断面積に対する割合を材破率（％）とした。具体的には、各実施例及び各比較例で得られた酢酸ビニル樹脂系エマルジョン、および試験片を、５℃の恒温器内に１日間入れた後、５℃雰囲気下で、試験片のそれぞれの表面に塗布した後（塗布量：片面１００ｇ／ｍ2、両面２００ｇ／ｍ2）、前記塗布面同士を重ね合わせて、１ＭＰａの圧締圧力で試験片同士を貼り合わせ、５０％ＲＨの雰囲気下の雰囲気下で、２４時間養生させた後、除圧し、２３℃、５０％ＲＨの雰囲気下で４８時間養生し、接着した。その後、接着された試験片の圧縮せん断接着強さを、５℃の雰囲気下で、ＪＩＳ  Ｋ  ６８５２に準拠して測定した。
【００９６】
【表１】
2005170967.tif 000002
【００９７】
【表２】
2005170967.tif 000003
【００９８】
【表３】
2005170967.tif 000004
【００９９】
表１〜３より明らかなように、実施例に係る酢酸ビニル樹脂系エマルジョンは、ＪＩＳ基準（ＪＩＳ  Ｋ  ６８０４）による最低造膜温度は、０℃以下であり、しかも、その際には、透明な皮膜が形成されており、非多孔質材に対する低温成膜性は優れている。また、合板に対して低温で成膜させた場合でも、透明な皮膜を形成することができる。さらに、常態接着強さのみならず、水に濡れた状態で測定される耐水接着強さ、６０℃の高温状態で測定される耐熱接着強さ、５℃の低温状態で測定される低温接着強さも良好であり、接着性能が優れている。従って、実施例に係る酢酸ビニル樹脂系エマルジョンは、優れた低温成膜性と接着強度とを備え、低温養生時においても高い接着強さ（低温接着強さ）を有するとともに、特に低温で多孔質材上に成膜した際であっても透明な皮膜を形成することができる。
【０１００】
もちろん、実施例に係る酢酸ビニル樹脂系エマルジョンは、可塑剤を実質的に含んでおらず、ＶＯＣ成分がほとんど含まれていない。